질소 가스 가 환류 해 온도 조절 이 용이 하 게 되 도록 , 냉각 장치 를 설치 한 1 L 의 반응기 에 , 표 2 에 나타내 는 2 － 에틸 헥 실 아크릴 레이트 ( 2 － EHA ) 모노머 , 도데 실 아크릴 레이트 ( DA ) 모노머 , 이 소보 닐 아크릴 레이트 ( IBOA ) 모노머 , 5 － 히드록시 프로필 아크릴 레이트 ( 5 － HPA ) 모노머 로 이루어지 는 모노머 혼합물 을 투입 하 였 다 . 산소 를 제거 하 기 때문 에 , 질소 가스 를 1 시간 환류 한 후 , 용액 을 60 ℃ 로 유지 하 였 다 . 상기 모노머 혼합물 을 균일 하 게 혼합 한 후 , 모노머 성분 100 질 량부 에 대해서 광중합 개시제 1 － 히드록시 시클 로 헥 실 페닐 케톤 ( I － 184 ) 을 0 . 5 질 량부 투입 하 였 다 . 그 다음 에 교반 하 면서 , UV 램프 ( 10 mW ) 를 조사 해 아크릴 계 폴리머 A 2 ~ A 5 를 제조 하 였 다 . 표 2 중 의 첨가량 은 , 질량 부이 다 .